Шихта для производства пористого заполнителя
MIXTURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую и доломит, дополнительно содержит кварцевый песок и 70%-ную уксусную кислоту, введенную в воду для увлажнения шихты, при следующем соотношении компонентов, мас.%: глина монтмориллонитовая 80,0-85,0; кварцевый песок 11,75-17,8; доломит 2,0-3,0; 70%-ная уксусная кислота, введенная в воду для увлажнения шихты, 0,2-0,25.
В таблице приведены составы шихты для производства пористого заполнителя.
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах. В воду, приготовленную для увлажнения сырьевой смеси при перемешивании, вводят 70%-ную уксусную кислоту, размолотый до порошкообразного состояния доломит и выдерживают в течение 20-30 мин. Кварцевый песок смешивают с глиной монтмориллонитовой, смесь увлажняют до 20-26% приготовленной смесью воды, 70%-ной уксусной кислоты и доломита. Из шихты формуют гранулы размером 20-40 мм, которые сушат до влажности не более 6%, и обжигают при температуре 1000-1050°С.
Источники информации
1. SU №1161500, 1985.